(57)【要約】【課題】補修時に生じる塗膜表面の凹凸を好適に修正できるとともに補修部の塗膜密着性に優れた塗膜の補修方法を提供する。【解決手段】破断エネルギーが０．０７〜１．２Ｊであるクリヤー塗膜５を含む積層塗膜の異常部６を除去する工程と、異常部を除去した後の異常部除去範囲７を包含する粗磨き研磨範囲９を、平均粒子径が０．３〜１５．０μｍの研磨材を用いて研磨する工程と、異常部除去範囲７を包含する一方で粗磨き研磨範囲９に包含される補修塗装範囲８に、補修用塗料を塗装して補修塗膜を形成する工程と、補修塗膜が形成された補修塗装範囲８を包含する粗磨き研磨範囲９を、平均粒子径が０．３〜１５．０μｍの研磨材を用いて研磨する工程とを有する。【選択図】  図５
2007216190.tif 000002
【特許請求の範囲】
【請求項１】
破断エネルギーが０．０７〜１．２Ｊである上塗り塗膜を含む積層塗膜の所望部位を、部分的に補修する塗膜の補修方法であって、
少なくとも上塗り塗膜に存在する異常部を除去する工程と、
前記異常部を除去した後の異常部除去範囲を包含する粗磨き研磨範囲を、平均粒子径が０．３〜１５．０μｍの研磨材を用いて研磨する工程と、
前記異常部除去範囲を包含する一方で前記粗磨き研磨範囲に包含される補修塗装範囲に、補修用塗料を塗装して補修塗膜を形成する工程と、
前記補修塗膜が形成された補修塗装範囲を包含する粗磨き研磨範囲を、平均粒子径が０．３〜１５．０μｍの研磨材を用いて研磨する工程とを有することを特徴とする塗膜の補修方法。
【請求項２】
１０００番〜２０００番の研磨紙を用いて異常部を除去することを特徴とする請求項１記載の塗膜の補修方法。
【請求項３】
前記補修塗膜が形成された補修塗装範囲を包含する粗磨き研磨範囲を平均粒子径が０．３〜１５．０μｍの研磨材を用いて研磨したのち、平均粒子径が０．０１〜５．０μｍの研磨材を用いて研磨することを特徴とする請求項１または２記載の塗膜の補修方法。
【請求項４】
前記上塗り塗膜はベース塗膜とクリヤー塗膜とから構成され、前記クリヤー塗膜の破断エネルギーが０．０７〜１．２Ｊであることを特徴とする請求項１〜３の何れかに記載の塗膜の補修方法。
【請求項５】
被塗物の表面に形成された下地塗膜と、この下地塗膜の表面に形成された破断エネルギーが０．０７〜１．２Ｊである上塗り塗膜を含む積層塗膜であって、部分的に少なくとも前記上塗り塗膜を除去したのち、この異常部除去範囲を包含する粗磨き研磨範囲を平均粒子径が０．３〜１５．０μｍの研磨材を用いて研磨し、この粗磨き研磨範囲に包含される補修塗装範囲に補修用塗料を塗装して補修塗膜を形成し、この補修塗膜を包含する前記粗磨き研磨範囲を平均粒子径が０．３〜１５．０μｍの研磨材を用いて研磨することで形成された補修塗膜を部分的に有することを特徴とする積層塗膜。
【請求項６】
１０００番〜２０００番の研磨紙を用いて部分的に前記上塗り塗膜を除去することを特徴とする請求項５記載の積層塗膜。
【請求項７】
前記補修塗膜が形成された補修塗装範囲を包含する粗磨き研磨範囲を平均粒子径が０．３〜１５．０μｍの研磨材を用いて研磨したのち、平均粒子径が０．０１〜５．０μｍの研磨材を用いて研磨することを特徴とする請求項５または６記載の積層塗膜。
【請求項８】
前記上塗り塗膜はベース塗膜とクリヤー塗膜とから構成され、前記クリヤー塗膜の破断エネルギーが０．０７〜１．２Ｊであることを特徴とする請求項５〜７の何れかに記載の積層塗膜。
【発明の詳細な説明】
【技術分野】
【０００１】
本発明は、塗膜中に生じたブツ等の塗装不具合を補修する塗膜の補修方法及びこれにより補修された積層塗膜に関する。
【背景技術】
【０００２】
自動車塗装技術において、塗装時に付着したゴミ・ブツなどの異常欠陥を塗装完了後に補修する方法として、最初にナイフの刃先または研磨紙を用いてゴミ・ブツなどの異物を除去及び研磨し、異物が除去された部位を部分的に塗装したのちこれを焼き付け、最後にこの塗膜部分をポリッシングする補修方法が知られている。
【０００３】
しかしながら、こうした従来の方法は被補修塗膜に対しクリヤー塗膜の密着性が悪く、仕上がり状態において一体感が見られず補修部位が目視で判別できるといった問題があった。このため、補修塗装の前に、被補修塗膜である上塗りクリヤー塗膜の異物が除去された部位の周囲を、酸化アルミニウム粒子を含有する研磨剤と１０００番〜２０００番相当の研磨紙で凹凸が生じるように研ぎ、補修塗装で用いる補修用クリヤー塗料の特定硬化触媒を増量することが提案されている（特許文献１）。
【０００４】
ところで、洗車機や乾拭きによる擦り傷を抑制するために、柔軟性を有するとともに破断エネルギーが高い耐傷付き性クリヤー塗料が実車に採用されつつある。
【０００５】
この種の耐傷付き性クリヤー塗膜は擦り傷が付き難いといった特性を有するので、その補修塗装において補修時の研磨力が弱いポリッシングでは傷が付かず、上述した密着性が十分に確保できないことが確認されている。また、これまで微小・微細とされていた１０００番〜２０００番相当の研磨紙を用いて密着性向上のための凹凸を形成しても、その後に行われるポリッシングによってはこの研磨紙の凹凸を修正することが困難であることも確認されている。
【０００６】
一方、補修塗装を行う際には、密着性を確保するために下地塗膜に微小な凹凸を形成することが必要とされるが、研磨紙を用いて研磨範囲のみを限定して補修塗装することはきわめて困難な作業である。耐傷付きクリヤー塗料ではない一般的なクリヤー塗料はポリッシングによる研磨が容易であるため、研磨範囲に対して補修塗装範囲が多少ばらついても問題にならず、したがって大きめに塗装するのが一般的である。しかしながら、耐傷付き性クリヤー塗料はポリッシングによる研磨が困難であるため、研磨範囲に対して補修塗装範囲が大きいと密着不良が生じる一方で、研磨範囲に対して補修塗装範囲が小さいと研磨不良となる。
【発明の開示】
【０００７】
本発明は、補修時に生じる塗膜表面の凹凸を好適に修正できるとともに補修部の塗膜密着性に優れた塗膜の補修方法及び積層塗膜を提供することを目的とする。
【０００８】
上記目的を達成するために、本発明の塗膜の補修方法は、破断エネルギーが０．０７〜１．２Ｊである上塗り塗膜を含む積層塗膜の所望部位を、部分的に補修する塗膜の補修方法であって、少なくとも上塗り塗膜に存在する異常部を除去する工程と、前記異常部を除去した後の異常部除去範囲を包含する粗磨き研磨範囲を、平均粒子径が０．３〜１５．０μｍの研磨材を用いて研磨する工程と、前記異常部除去範囲を包含する一方で前記粗磨き研磨範囲に包含される補修塗装範囲に、補修用塗料を塗装して補修塗膜を形成する工程と、前記補修塗膜が形成された補修塗装範囲を包含する粗磨き研磨範囲を、平均粒子径が０．３〜１５．０μｍの研磨材を用いて研磨する工程とを有することを特徴とする。
【０００９】
また、本発明の積層塗膜は、被塗物の表面に形成された下地塗膜と、この下地塗膜の表面に形成された破断エネルギーが０．０７〜１．２Ｊである上塗り塗膜を含む積層塗膜であって、部分的に少なくとも前記上塗り塗膜を除去したのち、この異常部除去範囲を包含する粗磨き研磨範囲を平均粒子径が０．３〜１５．０μｍの研磨材を用いて研磨し、この粗磨き研磨範囲に包含される補修塗装範囲に補修用塗料を塗装して補修塗膜を形成し、この補修塗膜を包含する前記粗磨き研磨範囲を平均粒子径が０．３〜１５．０μｍの研磨材を用いて研磨することで形成された補修塗膜を部分的に有することを特徴とする。
【００１０】
本発明では、異常部を除去したのち、平均粒子径が０．３〜１５．０μｍの研磨材を用いて補修塗装範囲よりも広い粗磨き研磨範囲を研磨するので、補修塗膜の破断エネルギーが０．０７〜１．２Ｊと高くても、異常部を除去する際の研磨痕を好適に修復することができると同時に、補修塗膜の密着性を確保することができる。
【発明の実施の形態】
【００１１】
以下、本発明の実施形態を図面に基づいて説明する。  
図１は本発明に係る塗膜の補修方法の実施形態を示す工程図、図２〜図６は本発明に係る塗膜の補修方法の実施形態を示す塗膜断面図である。
【００１２】
以下の実施形態では、鋼板製自動車ボディを被塗物１として、これに下地塗膜としての電着塗膜２および中塗り塗膜３と、上塗り塗膜としてのベース塗膜４及びクリヤー塗膜５が形成された塗装系による積層塗膜を補修する例を説明する。
【００１３】
ただし、本発明の塗膜の補修方法及び積層塗膜は、被塗物１の材質や用途、下地塗膜の材質や構成、上塗り塗膜の材質や構成には限定されない。たとえば、鋼板以外のアルミニウム、アルミニウム合金、プラスチックから成形された被塗物にも応用することができる。また、下地塗膜の構成は電着塗膜２と中塗り塗膜３の二層以外にも、何れか一層または三層以上で構成された下地塗膜であってもよい。さらに、上塗り塗膜はいわゆる２コート１ベーク塗装系の塗膜以外にも、光輝性顔料を含有しないソリッド塗膜や２コート１ベーク以外の光輝性顔料を含有する上塗り塗膜に応用することもできる。
【００１４】
＜積層塗膜構成＞
電着塗膜２は、カチオン型電着塗料又はアニオン型電着塗料に被塗物１を浸漬し、所定の電圧を被塗物１と電着塗料との間に印加することで、電気泳動作用により未硬化塗膜が被塗物１の表面に形成され、これをたとえば１６０℃〜１８０℃で１５分〜３０分焼き付けることで硬化塗膜が形成される。被塗物１の種類や目的によっても相違するが、電着塗膜２の膜厚はたとえば１０〜４０μｍである。
【００１５】
中塗り塗膜３は、ポリエステル系樹脂、アクリル系樹脂、塩ビ酢ビ共重合樹脂、ウレタン樹脂、セルロース樹脂などを主成分とし、これに着色材や添加剤を添加してなる熱硬化型塗料又は常温硬化型塗料もしくは２液硬化型塗料であって、この塗料を溶剤で希釈したものをスプレー塗装ガンなどの塗装機を用いて電着塗膜２の表面に塗装し、熱硬化型塗料であればたとえば８０℃〜１６０℃で１０分〜６０分焼き付けることで形成される。被塗物の種類や目的によっても相違するが、中塗り塗膜３の膜厚は、たとえば１５〜４５μｍである。
【００１６】
なお、被塗物の種類や目的に応じて中塗り塗膜３を省略することができる。またこれに代えて、電着塗膜２を省略し、被塗物１の表面に直接中塗り塗膜３を形成することもできる。
【００１７】
ベース塗膜４は、ポリエステル系樹脂、アクリル系樹脂、塩ビ酢ビ共重合樹脂、ウレタン樹脂、セルロース樹脂などを主成分とし、これに着色材や光輝材、必要に応じて添加剤を添加してなる熱硬化型塗料又は常温硬化型塗料もしくは２液硬化型塗料であって、この塗料を溶剤で希釈したものをスプレー塗装ガンなどの塗装機を用いて中塗り塗膜３の表面に塗装し、熱硬化型塗料であればたとえば８０℃〜１６０℃で１０分〜６０分焼き付けることで形成される。なお、後述するクリヤー塗膜５とウェットオンウェットで塗装され、この焼き付け条件で同時に焼き付けられる。
【００１８】
添加剤としては、ポリエチレンワックス，ポリプロピレンワックスなどのワックス類や、分散剤などを例示することができ、溶剤としては、水または芳香族炭化水素系溶剤もしくは炭化水素系溶剤（エステル系溶剤、ケトン系溶剤、アルコール系溶剤など）を例示することができる。
【００１９】
クリヤー塗膜５は、ポリエステル系樹脂、アクリル系樹脂、塩ビ酢ビ共重合樹脂、ウレタン樹脂、セルロース樹脂などを主成分とし、これに添加剤を添加してなる熱硬化型塗料又は常温硬化型塗料もしくは２液硬化型塗料であって、この塗料を溶剤で希釈したものをスプレー塗装ガンなどの塗装機を用いて、未硬化のベース塗膜４の表面に塗装し、熱硬化型塗料であればたとえば８０℃〜１６０℃で１０分〜６０分焼き付けることで形成される。
【００２０】
添加剤としては、ポリエチレンワックス，ポリプロピレンワックスなどのワックス類や、分散剤などを例示することができ、溶剤としては、水または芳香族炭化水素系溶剤もしくは炭化水素系溶剤（エステル系溶剤、ケトン系溶剤、アルコール系溶剤など）を例示することができる。
【００２１】
特に本実施形態のクリヤー塗膜５は、洗車機や乾拭きによる擦り傷を防止するために破断エネルギーが０．０７〜１．２Ｊ（ジュール）の高破断エネルギーの耐傷付き性塗膜である。
【００２２】
＜補修方法＞
以上のように構成された積層塗膜に、ゴミ・ブツやタレなどの異常部６が存在しているのを塗装完了後に発見した場合、図１に示す異常部除去工程→粗磨き研磨工程→補修塗装工程→仕上げ磨き工程という手順で補修する。
【００２３】
《異常部除去工程》
図２に示すように、まず少なくともクリヤー塗膜５に発生した異常部６を、ナイフの刃先などのような鋭利な道具又は３０００番以下、より好ましくは１０００番〜２０００番の研磨材（市販品の例を挙げれば、３Ｍ社製トライザクトディスク３２ｍｍ径など）を用いて除去する。ここでは、除去後ができる限り小さくなるように最小限の範囲で異常部を除去することが望ましい。一般的に、異常部６がゴミ・ブツなどの異物であるときは鋭利な道具を用いてこの異物を除去し、異常部６がタレなどの塗膜隆起であるときは研磨材を用いてサンデリングすることで隆起部分を除去するが、異常部６の状態に応じてこれらの手法を適宜組み合わせることもできる。
【００２４】
図２に示す例では、ゴミがクリヤー塗膜５とベース塗膜４に喰い込んだかたちで存在しているのでナイフの刃先でゴミを除去したのち、その周辺を３０００番以下の研磨材を用いて研磨することで異常部６を除去する。異常部６が除去された後の状態を図３に示す。以下、異常部６を除去するためにクリヤー塗膜５やベース塗膜４を研磨した範囲を異常部除去範囲７という。この範囲は平面視においてほぼ円形である。
【００２５】
《粗磨き研磨工程》
図３に示す異常部除去範囲７は、鋭利な道具や３０００番以下の研磨材を用いて研磨した部位であるため、塗膜表面の凹凸は大きくなっている。このため、次の粗磨き研磨工程では、この表面凹凸を平坦にすると同時に、後工程で塗装する補修塗料の密着性を確保するために、平均粒子径が０．３〜１５．０μｍ、より好ましくは０．３〜１０．０μｍの研磨材を用いて研磨する。
【００２６】
この粗磨き研磨工程で平均粒子径が上記のような範囲の研磨材を用いるのは、異常部除去工程で形成された塗膜表面の凹凸を平坦にする以外に、補修塗料との密着性を確保できる程度の凹凸を形成すると同時に、この凹凸を後工程の仕上げ磨き工程で消せる程度のものとするためである。上記の範囲の研磨材を用いて粗磨きすることで相反する条件をバランスさせることができる。特に、高い破断エネルギーの耐傷付き性クリヤー塗膜５の補修に対しては効果的である。
【００２７】
平均粒子径が０．３〜１５．０μｍの研磨材を用いて粗磨きする範囲は、図４に示すように、異常部除去範囲７と、次の補修塗装工程で補修塗料が塗装される範囲（以下、補修塗装範囲８という。）を包含したこれより広い範囲である。以下、この範囲を粗磨き研磨範囲９という。これらの範囲８，９も平面視においてほぼ円形である。
【００２８】
粗磨き研磨範囲９を補修塗装範囲８より大きく設定することで、補修塗膜の密着性が確保でき、補修部の見栄え性が向上することになる。
【００２９】
《補修塗装工程》
次いで、図５に示すように、粗磨き研磨範囲９のうち、ほぼ中心にあるベース塗膜４の補修が必要な範囲に補修用のベース塗料を塗装し、ウェットオンウェットまたは一旦ベース塗膜を焼き付けたのち、この補修用ベース塗膜よりも大きく、かつ粗磨き研磨範囲９よりも小さい補修塗装範囲８に補修用のクリヤー塗料を塗装し、これを焼き付ける。これにより、図５に示すように補修されたベース塗膜１０と補修されたクリヤー塗膜１１が形成される。ただし、同図に示されるように補修された塗膜の表面は隆起し、また補修塗装範囲８を超えた粗磨き研磨範囲９の外周部分（同図に残った研磨面１２として示す。）には粗磨き研磨工程による研磨痕が残っている。
【００３０】
《仕上げ磨き工程》
上述したとおり、図５に示す補修直後の塗膜の表面は平坦でなく、また粗磨き研磨範囲９の外周部分１２には粗磨き研磨工程による研磨痕が残っているので、これらを修正するために、まず粗磨き研磨工程で用いた平均粒子径が０．３〜１５．０μｍ、より好ましくは０．３〜１０．０μｍの研磨材を用いて、補修塗装範囲８を包含する粗磨き研磨範囲９全体を研磨し、補修塗装範囲８の面と粗磨き研磨範囲の面９を同一面にする。
【００３１】
図６に示すように、補修塗装範囲８の面と粗磨き研磨範囲９の面とが同一になったら、それまでの研磨材よりも細かい粒子の研磨材、たとえば平均粒子径が０．０１〜５．０μｍの研磨材（市販品の例を挙げれば、３Ｍ社製ポリッシュエクストラファインなど）を用いて、粗磨き研磨範囲９の全体を研磨し、研磨痕を除去する。なお、塗色によっては平均粒子径が０．３〜１５．０μｍの研磨材を用いた研磨痕が目立たないこともあるので、この研磨は必要に応じて省略することもできる。
【００３２】
以上のように、本実施形態では、平均粒子径が０．３〜１５．０μｍの研磨材を用いた粗磨き研磨工程により、補修塗膜の密着性を確保できる程度の凹凸を形成すると同時に、この凹凸を後工程の仕上げ磨き工程で消せる程度のものとすることができる。また、補修塗装範囲より広い範囲を粗磨きするので補修塗膜の密着性が確実に確保できるとともに、適当な粒子径の研磨材を用いているので仕上げ磨き工程でその研磨痕を容易に消失させることがきる。
【実施例】
【００３３】
以下、本発明をさらに具体化して説明する。以下の実施例は図２に示す積層塗膜構成によるものである。
【００３４】
《実施例１》
板厚０．８ｍｍ，大きさ７０ｍｍ×１５０ｍｍのダル鋼鈑を被塗物１として、これにリン酸亜鉛処理を施してリン酸亜鉛皮膜を形成したのち、カチオン型電着塗料（関西ペイント社製エレクトロンＮＴ−２００）を用いて膜厚が２０μｍとなるように電着塗装を行い、１６０℃で３０分焼き付け硬化させることで電着塗膜２を形成した。
【００３５】
この電着塗膜２の表面に、中塗り塗料（日本油脂社製ハイエピコＮｏ．５６０）を用いて膜厚が３０μｍとなるようにスプレー塗装し、１４０℃で３０分焼き付け硬化させることで中塗り塗膜３を形成した。
【００３６】
この中塗り塗膜３の表面に、上塗りベース塗料（日本ペイント社製アクアレックスＡＲ２２００ＢＫＨ３）を用いて膜厚が１５μｍとなるようにスプレー塗装し、さらにウェットオンウェットで、クリヤー塗料（ナトコ社製自己治癒性クリヤー＃２００）を用いて膜厚が３０μｍとなるようにスプレー塗装し、これらを１４０℃で３０分焼き付け硬化させることでベース塗膜４及びクリヤー塗膜５を形成した。なお、クリヤー塗膜５の破断エネルギーは０．３１Ｊであった。
【００３７】
こうして得られた積層塗膜の一部（異常部除去範囲７）を、研磨紙である３Ｍ社製トライザクトディスク３２ｍｍ径を用いてベース塗膜４が露出するまで研磨した。
【００３８】
次いで、平均粒子径が０．３μｍの研磨材を用いて図４に示す粗磨き研磨範囲９を研磨したのち、図５に示すベース塗装範囲に補修用のベース塗料（日本ペイント社製アクアレックスＡＲ２２００ＢＫＨ３）を色目が合うようにスプレー塗装し、ウェットオンウェットで補修用のクリヤー塗料（ナトコ社製自己治癒性クリヤー＃２００）をスプレー塗装し、これらを１４０℃で３０分焼き付けた。
【００３９】
さらに、補修された積層塗膜の粗磨き研磨範囲９の全体を、３Ｍ社製トライザクトディスク３２ｍｍ径を用いて研磨したのち、同じ範囲９全体を、０．１μｍの３Ｍ社製ポリッシュエクストラファインを用いて研磨した。
【００４０】
得られた積層塗膜の外観を目視評価し、補修していない塗装面と補修した塗装面との区別がつかないものは「○」、区別がつくものは「×」とした。
【００４１】
また、得られた積層塗膜の密着性を１ｍｍ目×１００個の碁盤の目テストにて評価し、剥がれなきものは「○」、剥がれがあったものは「×」とした。この結果を表１に示す。
【００４２】
《実施例２》
粗磨き研磨工程で用いる研磨材の平均粒径を３．０μｍにしたこと以外は実施例１と同じ条件でテストピースを作製し、外観および密着性を評価した。この結果を表１に示す。
【００４３】
《実施例３》
粗磨き研磨工程で用いる研磨材の平均粒径を７．５μｍにしたこと以外は実施例１と同じ条件でテストピースを作製し、外観および密着性を評価した。この結果を表１に示す。
【００４４】
《実施例４》
粗磨き研磨工程で用いる研磨材の平均粒径を１５．０μｍにしたこと以外は実施例１と同じ条件でテストピースを作製し、外観および密着性を評価した。この結果を表１に示す。
【００４５】
《比較例１》
粗磨き研磨工程を実施しなかったこと以外は実施例１と同じ条件でテストピースを作製し、外観および密着性を評価した。この結果を表１に示す。
【００４６】
《比較例２》
粗磨き研磨工程で用いる研磨材の平均粒径を０．２μｍにしたこと以外は実施例１と同じ条件でテストピースを作製し、外観および密着性を評価した。この結果を表１に示す。
【００４７】
《比較例３》
粗磨き研磨工程で用いる研磨材の平均粒径を１６．０μｍにしたこと以外は実施例１と同じ条件でテストピースを作製し、外観および密着性を評価した。この結果を表１に示す。
【００４８】
《比較例４》
粗磨き研磨工程で用いる研磨材の平均粒径を２０．０μｍにしたこと以外は実施例１と同じ条件でテストピースを作製し、外観および密着性を評価した。この結果を表１に示す。
【表１】
2007216190.tif 000003
【００４９】
《考  察》
実施例１〜４と比較例１の結果から、粗磨き研磨工程を設けることで外観及び密着性ともに良好になることが理解される。また、実施例１〜４と比較例２〜４の結果から、粗磨き研磨工程で用いる研磨材の平均粒径を０．３〜１５．０μｍとすることで、外観及び密着性ともに良好になることが理解される。
【図面の簡単な説明】
【００５０】
【図１】本発明に係る塗膜の補修方法の実施形態を示す工程図である。
【図２】本発明に係る塗膜の補修方法の実施形態を示す塗膜断面図（補修前）である。
【図３】本発明に係る塗膜の補修方法の実施形態を示す塗膜断面図（異常部除去工程）である。
【図４】本発明に係る塗膜の補修方法の実施形態を示す塗膜断面図（粗磨き研磨工程）である。
【図５】本発明に係る塗膜の補修方法の実施形態を示す塗膜断面図（補修塗装工程）である。
【図６】本発明に係る塗膜の補修方法の実施形態を示す塗膜断面図（仕上げ磨き工程）である。
【符号の説明】
【００５１】
１…被塗物
２…電着塗膜
３…中塗り塗膜
４…ベース塗膜
５…クリヤー塗膜
６…異常部
７…異常部除去範囲
８…補修塗装範囲
９…粗磨き研磨範囲
１０…補修されたベース塗膜
１１…補修されたクリヤー塗膜
１２…残った研磨面
【図１】
2007216190.tif 000004
【図２】
2007216190.tif 000005
【図３】
2007216190.tif 000006
【図４】
2007216190.tif 000007
【図５】
2007216190.tif 000008
【図６】
2007216190.tif 000009